СПОСОБ ОБРАБОТКИ ПОВЕРХНОСТИ ПОДЛЕЖАЩЕГО ЗАЩИТЕ ДОКУМЕНТА И ЗАЩИЩЕННЫЙ ПРИ ЭТОМ ДОКУМЕНТ
PROCESS FOR THE SURFACE TREATMENT OF A SECURITY DOCUMENT AND ASSOCIATED SECURITY DOCUMENT

Область техники, к которой относится изобретение
Изобретение относится к области подлежащих защите документов, таких, как основанные на общественном доверии документы или приравненные к ним документы.
Под «основанным на общественном доверии документом» в смысле данного изобретения подразумеваются любые документы, такие, как банкноты, чеки, банковские карты для перевода денежных сумм. Под «приравненным документом» понимаются любые документы, оформленные органами государственного управления и подтверждающие подлинность личности, его прав на вождение автомобильным средством, в частности, такие, как, удостоверение личности, паспорт, удостоверение на право вождения. Под этим выражением также понимается любой документ для установления подлинности ценного предмета, например, этикетки на роскошном предмете одежды. Также подразумевается любой документ для подтверждения оплаты сборов, например, акцизных марок.
Уровень техники
На фиг. 1 изображен основанный на общественном доверии документ 1, в частности, банкнота, не содержащий защитного покрытия.
Банкнота 1 содержит основу 2 из хлопчатой бумаги с двумя противоположными сторонами 20 и 21. Кроме того банкнота содержит на одной и своих сторон несколько защитных изображений 3 в виде по меньшей мере одного рисунка.
Как правило, печатные защитные изображения 3 разных уровней защиты наносятся на банкноту 1, в частности, для предупреждения попыток воспроизведения.
Такие печатные защитные изображения 3 выполнены посредством серии способов печатания и обеспечения безопасности, как, например, - но без ограничения - лазерная маркировка или микроперфорация, флексография, сериграфия, горячая маркировка, сухая или влажная офсетная печать или металлографическая печать. Все это - печатные изображения 3 защиты, которая придают банкноте 1 дополнительную высокую ценность.
Защитные печатные изображения 3 первого уровня определяются невооруженным глазом при дневном или искусственном свете и не требуют применения специального аппарата. Присутствие водяного знака, окрашенных волокон, видимых на просвет элементов или же осязательные неровности, образовавшиеся при металлографической печати на банкноте, служат примерами печатного защитного изображения 3 первого уровня.
Печатные защитные изображения 3 второго уровня определяются посредством технически современных аппаратов, таких, как ультрафиолетовые или инфракрасные лампы или поляризационные фильтры. Эти печатные защитные изображения 3 позволяют, в частности, установить подлинность банкноты 1 в разных учреждениях, например, в коммерческих, или в центральных банках. Рисунки или тексты, напечатанные красками, являющимися невидимыми при дневном освещении, но видимыми при ультрафиолетовом или инфракрасном освещении, флуоресцирующие волокна или магнитные проволочки служат примерами печатных защитных изображений второго уровня.
Наконец, печатные защитные изображения 3 третьего уровня требуют применения новейших аппаратов и следовательно являются более дорогостоящими. Эти печатные защитные изображения 3, например, индикаторы с особой спектральной сигнатурой, исследуются преимущественно центральными банками.
Следовательно именно печатные защитные изображения 3 позволяют определить подлинность банкноты 1.
Однако одним из необходимых условий гарантии подлинности печатных защитных изображений 3 во времени является надлежащее старение банкноты 1 и ее печатных защитных изображений 3.
Следовательно, с точки зрения одновременного снижения стоимости и длительности разработки центральные банки проявляют все более возрастающий интерес к разработке банкнот с продленным сроком хождения.
Ряд исследований был проведен центральными банками для выяснения разных возможных причин выведения банкнот из оборота. Ими являются, например, разрывы, загрязнения, загнутые углы, граффити, утрата жесткости и др.
Однако согласно источнику информации DE HEIJ Hans, Durable Banknotes: an overview, In: Presentation of the BPC / Paper Committee to the BPC, May 2002, г. Прага, загрязнение является причиной 60-80% случаев изъятия банкноты 1 из обращения. Следовательно, именно загрязнение представляется основной причиной изъятия банкноты 1 из обращения.
Загрязнение вызывается, в частности, жировыми веществами, такими, как кожный жир человека, естественно присутствующий на поверхности кожи. Эти жировые вещества, скапливающиеся на поверхности банкноты 1 и располагаясь в порах, и/или вызываемые слабыми химическими реакциями, приводят к потемнению подлинных красок банкноты 1. Более того, окисление накопившихся жировых веществ на поверхности банкноты 1 способствует появлению со временем сначала желтой окраски, затем, коричневой, которая служит поводом для изъятия банкноты 1 из обращения.
Специалистами и, в частности, бумагопромышленниками, уже предложен ряд решений, таких, например, как непачкающиеся покрытия на основе полиуретана или латекса, нанесенные на основу 2 банкноты 1.
Однако такие покрытия не позволяют сохранить при необходимости способность основы 2 к печатанию на оптимальном уровне и не гарантируют сохранность печатных защитных изображений 3, являющихся основными при установлении подлинности банкноты 1.
В источнике информации WO 02051638 описан прием, заключающийся в нанесении лака на основу 2 методом флексографии в завершение способа изготовления банкноты 1. Этот нанесенный способом надпечатки лак повышает устойчивость банкноты 1 против загрязнения и таким образом целиком предохраняет печатные защитные изображения 3.
Однако, хотя описанный в WO 02051638 способ и позволяет в целом улучшить непачкающуюся способность банкноты 1, однако эти усовершенствования остаются более умеренными с точки зрения гидрофобии и олеофобии.
Вместе с тем из уровня техники известен источник информации WO 2013/178986, в котором раскрыт подлежащий защите документ, в котором использован лак на основе микрофибрилл целлюлозы. Использованные в этом лаке микрофибриллы целлюлозы имеют длину от 1 до 100 мкм, ширину и толщину от 5 до 10 нм.
Также из уровня техники известен источник информации WO 2012/127110, в котором описаны пленки с отливом из кристаллической наноцеллюлозы, предназначенные для подлежащих защите документов. Такие пленки могут быть получены, например, с помощью раствора на водной основе с содержанием кристаллической наноцеллюлозы, который наносят на подлежащий защите документ перед своим выпариванием для образования твердой пленки на подлежащем защите документе. Такой способ описан, например, в источнике информации WO 2010/066029.
Раскрытие изобретения
Задачей изобретения является устранение описанных выше недостатков за счет разработки способа обработки поверхности подлежащего защите документа, позволяющего повысить его стойкость к загрязнению, а также улучшить его гидрофобные и олеофобные свойства, в частности, гарантировать сохранность печатных защитных изображений, являющихся основными при установлении подлинности банкноты.
Более точно целью настоящего изобретения является способ обработки поверхности подлежащего защите документа, содержащего по меньшей мере на одной из своих противоположных сторон по меньшей мере одно печатное защитное изображение в виде по меньшей мере одного рисунка, причем эта сторона и по меньшей мере это нанесенное печатное изображение имеют защитное прозрачное покрытие, причем при этом способе наносят методом печатания или покрытия слой лака с содержанием кристаллической наноцеллюлозы в количестве от 0,5 до 10% от веса лака по меньшей мере на одну упомянутую сторону и проводят сушку указанного лакового слоя.
Предпочтительно применяется лак с содержанием около 1% кристаллической наноцеллюлозы.
Согласно варианту осуществления изобретения сушка указанного лака проводится путем ультрафиолетового облучения. Согласно варианту осуществления сушка указанного лака проводится в потоке горячего воздуха.
Предпочтительно этот лак представляет собой лак на основе эпоксида или лак на основе акрилата.
Предпочтительно наносится раствор с содержанием микрофибрилл целлюлозы по меньшей мере на одну сторону подлежащего защите документа, проводят сушку слоя из микрофибрилл целлюлозы и затем наносят слой лака на слой микрофибрилл целлюлозы.
Предпочтительно повторяют по меньшей мере однократно этапы нанесения раствора с содержанием микрофибрилл целлюлозы по меньшей мере на одну сторону подлежащего защите документа и сушки слоя из микрофибрилл целлюлозы до нанесения слоя лака таким образом, чтобы образовалось по меньшей мере два слоя из микрофибрилл целлюлозы.
Также объектом изобретения является подлежащий защите документ, содержащий по меньшей мере на одной из своих противоположных сторон по меньшей мере одно печатное защитное изображение в виде по меньшей мере одного рисунка, причем эта сторона и это по меньшей мере одно печатное изображение имеют прозрачное защитное покрытие, согласно изобретению, указанное покрытие содержит по меньшей мере один слой лака с содержанием кристаллической наноцеллюлозы в количестве от 0,5 до 10% от веса лака.
Предпочтительно лак содержит около 1% кристаллической наноцеллюлозы.
Предпочтительно применяется лак на основе эпоксида или акрилата.
Предпочтительно прозрачное защитное покрытие содержит дополнительно по меньшей мере один слой из микрофибрилл целлюлозы, расположенный между по меньшей мере одной стороной документа и лаковым слоем.
Краткое описание чертежей
Другие признаки, цели и преимущества изобретения приведены в нижеследующем описании, являющемся только пояснительным и неограничивающим, со ссылками на приложенные чертежи:
на фиг. 1 (уже описана) показана банкнота до применения способа, частичный и схематический вид сверху;
на фиг. 2 показана банкнота согласно варианту осуществления изобретения, упрощенный вид в сечение по II-II на фиг. 1;
на фиг. 3 показан банкнота согласно другому варианту осуществления изобретения, упрощенный вид в сечении по II-II на фиг. 1;
на фиг. 4 представлена диаграмма способа обработки банкноты, показанной на фиг. 2;
на фиг. 5 представлена диаграмма способа обработки банкноты, показанной на фиг. 3.
Осуществление изобретения
Подлежащий защите документ 1 содержит основу 2, например, из веленевой бумаги на основе хлопчатой бумаги.
Согласно варианту осуществления основа 2 выполнена из веленевой бумаги с содержанием смеси из хлопчатой бумаги и природных волокон, как, например, волокна из льна или манильской пеньки.
Согласно другому варианту осуществления основа 2 состоит из веленевой бумаги с содержанием смеси из хлопчатой бумаги и синтетических полимерных волокон, например, на основе полиэтилена, полипропилена, сложного полиэфира, полиамида.
Согласно еще одному варианту осуществления основа 2 состоит исключительно из полимера, например, полипропилена с двойной ориентацией.
Согласно другому варианту осуществления основа 2 является композитом, т.е. она содержит набор слоев из материалов с природными волокнами и сплошных слоев из полимера, такого, как сложные полиэфиры, полиамиды или полипропилен с двойной ориентацией.
Подлежащий защите документ 1 является, например, банкнотой.
Основа 2 содержит две противоположных стороны 20 и 21. В примерах, показанных на фиг. 2 и 3, банкнота 1 имеет на одной из своих сторон ряд печатных защитных изображений 3 в виде по меньшей мере одного рисунка. Согласно варианту осуществления (не показан) банкнота 1 имеет одно или несколько печатных защитных изображений 3 на своих обеих сторонах 20, 21.
Дополнительно банкнота 1 содержит оптически прозрачное защитное покрытие R, нанесенное на одну или обе стороны 20, 21, и нанесенные печатные защитные изображения 3.
Защитное покрытие R содержит по меньшей мере один слой 4 лака с содержанием кристаллической наноцеллюлозы NCC в количестве от 0,5 до 10% от веса лака. Кристаллическая наноцеллюлоза NCC имеет вид, например, порошка.
Под «лаком» подразумевается лак, предназначенный для сушки инфракрасным облучением и/или в потоке горячего воздуха или ультрафиолетовым облучением. Так, например, акриловые лаки на водной основе, лаки на эпоксидной основе или лаки на основе акрилата особенно пригодны для образования слоя 4. Лаки, например, на основе мономеров из группы циклоалифатических эпоксидов, которые полимеризуются с образованием полиэпоксидной матрицы благодаря затравкам, таким, как ониевые соли, активированные ультрафиолетовым светом, также пригодны для формирования слоя 4.
Наноцеллюлоза представляет собой органическое вещество, состоящее из волокон целлюлозы очень малого размера, составляющего в частности, от 5 до 20 нм. Различают кристаллическую наноцеллюлозу NNC и микрофибриллы целлюлозы MFC.
2
Микрофибриллы целлюлозы MFC получают механической обработкой кожицы предварительно отбеленных волокон с последующими обработками: гомогенизация, микроожижение и микроизмельчение. Размеры частиц микрофибрилл целлюлозы MFC колеблются в зависимости от источников целлюлозы, из которых она происходит. Микрофибриллы целлюлозы MFC имеют диаметр, составляющий, как правило, от 50 до 100 нм, длину от 1000 до 2000 нм и удельную поверхность от 10 до 100 м/г.
2
Саму кристаллическую наноцеллюлозу NCC получают из микрофибрилл целлюлозы MFC путем химической обработки в виде кислотного гидролиза. Этот кислотный гидролиз позволяет предотвратить разрушение кристаллических участков целлюлозы при разрушении аморфных участков по периферии и в середине микрофибрилл целлюлозы. Таким образом, получают нанокристаллы целлюлозы, называемые также «нитевидными кристаллами». Размеры частиц кристаллической наноцеллюлозы NCC колеблются в зависимости от источников целлюлозы, из которых их получают. Кристаллическая наноцеллюлоза NCC имеет, например, диаметр от 5 до 10 нм, длину от 100 до 500 нм и удельную поверхность около 500 м/г. Кристаллическая наноцеллюлоза NCC сильно отличается от микрофибрилл целлюлозы MFC своими размерами, в частности, длиной, которая заметно меньше длины микрофибрилл целлюлозы.
Предпочтительно слой из лака и кристаллической наноцеллюлозы NCC содержит кристаллическую наноцеллюлозу NCC в количестве около 1% от веса лака.
В примере на фиг. 2 защитное покрытие R содержит слой 4 из лака и кристаллической наноцеллюлозы NCC. Согласно варианту осуществления (не показан) защитное покрытие R содержит несколько слоев 4 из лака и кристаллической наноцеллюлозы NCC.
Применение кристаллической наноцеллюлозы NCC в виде добавки, т.е. в небольшом количестве, для лака сопровождается неожиданным эффектом существенного увеличения стойкости банкноты 1 к загрязнению, улучшением его свойств гидрофобия и олеофобия, и все это при обеспечении хороших механических свойств.
Применение наноцеллюлозы особенно эффективно в связи с тем, что она является природным, обновляемым, вторично применяемым и биологически разложимым материалом.
Защитное покрытие R, содержащее слой из лака и кристаллической наноцеллюлозы NCC, обладает дополнительным преимуществом, проявляющимся в том, что на нем нельзя печатать и что оно совместимо с эпидермическим контактом, т.е. не является токсичным или аллергеном.
В примере на фиг. 3 защитное покрытие R содержит кроме того слой 5 из микрофибрилл целлюлозы MFC, расположенный между слоем 4 из лака и кристаллической наноцеллюлозы NCC и стороной 20 банкноты 1. Например, микрофибриллы целлюлозы MFC имеют вид геля внутри растворителя, в частности, воды или изопропанола. Гель из микрофибрилл целлюлозы MFC содержит, например, сухое вещество в количестве 2% от веса геля в том случае, когда в качестве растворителя применяется вода, и в количестве 2,5% от веса геля в том случае, когда растворителем служит изопропанол.
Предпочтительно, как это изображено на фиг. 3, защитное покрытие R состоит по меньшей мере из двух слоев 5 из микрофибрилл целлюлозы MFC, расположенных между слоем 4 из лака и кристаллической наноцеллюлозы NCC и стороной 20 банкноты 1.
В сочетании со слоем 4 из лака и кристаллической наноцеллюлозы NCC применение слоев 5 из микрофибрилл целлюлозы MFC позволяет изготовить банкноту 1 с устойчивостью против загрязнения и со свойствами гидрофобии и олеофобии еще более улучшенными по сравнению с применением только одного слоя 4 из лака и кристаллической наноцеллюлозы NCC. Кроме того применение слоев 5 из микрофибрилл целлюлозы MFC обеспечивает улучшение механических свойств банкноты 1, в частности, прочность на разрыв.
Кроме того, как указывалось выше, применение наноцеллюлозы особенно эффективно в том случае, когда она происходит от природного, возобновляемого, вторично применяемого и биологически разложимого материала.
Защитное покрытие R, содержащее по меньшей мере один слой из микрофибрилл целлюлозы MFC и слой из лака и кристаллической наноцеллюлозы NCC, обладает кроме того тем преимуществом, что оно может быть получено промышленными способами, такими, как нанесение покрытий и печатание, и что оно совместимо с эпидермическим контактом, т.е. не является токсичным или аллергеном.
Обработка поверхности банкноты 1, показанной на фиг. 1, проводится следующим образом.
На первом этапе 30, показанном на фиг. 4, лак с содержанием кристаллической наноцеллюлозы NCC наносится на одну или обе поверхности 20, 21 банкноты 1 методом печатания или нанесения покрытий таким образом, чтобы образовалось защитное прозрачное покрытие R.
3/
2
2
Слой 4 из лака с содержанием кристаллической наноцеллюлозы NCC наносится, например, методами печатания: флексография, высокая печать или сериграфия, или даже методами нанесения покрытий посредством воздушного зазора, завесы или роликов. Слой 4 из лака наносится, например, методом флексографии с применением анилоксовых валиков 15 смм при среднем нанесении от 4 до 5 г/м.
На втором этапе 31 слой 4 из лака с содержанием кристаллической наноцеллюлозы сушат. Согласно варианту осуществления сушка слоя 4 из лака с содержанием нанокристаллической целлюлозы NCC проводится ультрафиолетовым облучением. Этот вариант осуществления является особо эффективным, так как применяется лак на основе эпоксида или акрилата. Согласно другому варианту осуществления сушка слоя 4 из лака с содержанием кристаллической наноцеллюлозы NCC проводится в потоке горячего воздуха. Этот вариант осуществления особенно эффективен в том случае, когда лак приготовлен на водной основе.
Согласно варианту осуществления изобретения (не показан) первый и второй этапы 30, 31 повторяются по меньшей мере однократно таким образом, чтобы сформировалось два или более слоев 4 из лака и кристаллической наноцеллюлозы NCC.
Обработка поверхности банкноты 1, показанная на фиг. 1, проводится следующим образом.
На первом этапе 40, показанном на фиг. 5, на одну или обе поверхности 20, 21 банкноты 1 наносят раствор геля из микрофибрилл целлюлозы MFC и растворитель. Банкнота 1 может быть предварительно напечатана или нет.
Нанесение раствора, например, в лаборатории проводится с помощью нарезного стержня, на который наносится раствор с содержанием геля из микрофибрилл целлюлозы MFC. Затем стержень проводят вдоль стороны 20 или 21 банкноты 1 для равномерного распределения раствора. Нарезной стержень наносит, например, слой 5 раствора толщиной 36 мкм.
Согласно варианту осуществления раствор наносится на одну или обе стороны 20, 21 банкноты 1 с применением приемов покрытия или печатания, которые будут приведены ниже. Этот вариант осуществления особенно пригоден для промышленных условий.
На втором этапе 41 слой 5 из геля из микрофибрилл целлюлозы MFC сушат. Сушка слоя 5 из геля из микрофибрилл целлюлозы MFC проводится, например, в потока горячего воздуха и/или на открытом воздухе в лаборатории. Во время сушки растворитель в растворе выпаривается и толщина слоя 5 уменьшается.
Предпочтительно, как показано на фиг. 5, первый и второй этапы 40 и 41 повторяют по меньшей мере однократно для формирования двух или более слоев 5 из геля из микрофибрилл целлюлозы.
Согласно варианту осуществления изобретения (не показан) основа 2 затем прокатывается, например, за один проход при металлографической печати с использованием краски или нет для придания основе 2 равномерной и гладкой поверхности.
На третьем этапе 42 наносят лак с содержанием кристаллической наноцеллюлозы NCC на слой 5 геля из микрофибрилл целлюлозы, нанесенного в последнюю очередь способом печатания или покрытия.
Слой 4 из лака с содержанием кристаллической наноцеллюлозы NCC наносится, например, методами флексографической печати, высокой печати или сериграфии или же методами покрытий с помощью воздушного зазора, завесы или роликов.
На четвертом этапе 43 слой 4 из лака с содержанием кристаллической наноцеллюлозы NNC сушат. Согласно варианту осуществления сушка слоя 4 лака с содержанием кристаллической наноцеллюлозы NNC проводится путем ультрафиолетового облучения. Этот вариант осуществления особенно эффективен в том случае, когда применяется лак на основе эпоксида или акрилата, соответственно при катионной или радикальной полимеризации. Согласно варианту осуществления сушка слоя 4 лака с содержанием кристаллической наноцеллюлозы NNC проводится в потоке горячего воздуха. Этот вариант осуществления особенно эффективен в том случае, когда применяется лак на водной основе.
Согласно варианту осуществления изобретения (не показан) третий и четвертый этапы 42, 43 повторяют по меньшей мере однократно таким образом, чтобы сформировалось два или более слоев 4 из лака и кристаллической наноцеллюлозы NCC.
В приводимой ниже таблице представлены результаты теста на склеивание Cobb, теста Fritsch, "Kit test" и теста Bendtsen на проницаемость, проведенных на подлежащих защите документах, прошедших разные виды обработки.
Под выражением «лощеная 1 сторона» понимается то, что основа прошла металлографическое печатание на одной стороне.
Под выражением «слои из MFC прокатанные» понимается то, что слои микрофибрилл целлюлозы MFC прошли металлографическое печатание без использования краски.
Под выражением «стандартный лак» подразумевается лак на основе мономеров из группы циклоалифатических эпоксидов, которые при полимеризации образуют полиэпоксидную матрицу благодаря затравкам, таким, как ониевые соли, активированные ультрафиолетовым светом.
Относительно приведенной выше таблицы: были выполнены разные тесты на лощеной стороне, обе стороны каждой основы были покрыты лаком.
2
Тест на склеивание Cobb позволил определить гидрофобию, т.е. сопротивление основы банкноты проникновению воды, например, влаги от пота. Точнее речь идет о количестве абсорбированной воды основой в г/м в течение времени, равного 60 секундам.
Тест Fritsch позволил определить устойчивость против загрязнения. Тест Fritsch проводился с помощью вибрационного прибора, в котором небольшие стеклянные шарики распределились и наносили на основу загрязняющую композицию на основе песка, торфа, активированного угля, муки и жирового вещества, содержащегося в кожном жире, моно-олеат глицерина, в течение 15 минут. Яркость L* основы измерялась на нескольких участках до и после загрязняющего воздействия композиции. Полученное отклонение ΔL* между замерами до и после проведения теста позволяет судить о сцеплении между загрязнением и основой. Следовательно, чем меньше отклонение, тем выше стойкость основы к загрязнению.
"Kit test" позволил определить олеофобию основы. Речь идет о тесте, в ходе которого основу подвергали воздействию жировых веществ, в частности, смеси из касторового масла и растворителей с высокой точкой кипения, толуола и n-гептана. Изменяя пропорции перечисленных компонентов, получили состав, вязкость которого и поверхностное натяжение изменялись обратно способности проникновения. Таким образом, композиция с большим содержанием касторового масла находится в нижней части шкалы, а композиция с большим содержанием растворителей находится наверху этой шкалы. В целом было применено двенадцать разных композиций. Оценка производилась визуально. Было сделано допущение, что оценка, превышающая 6 или равная ей, обеспечивает достаточный барьер жировым веществам. Результаты этого теста сильно зависели от состояния поверхности основы и нанесенных на нее печатных защитных изображений.
2
Тест Bendtsen на проницаемость позволил определить проницаемость основы для воздуха, иначе говоря, количество воздуха, проходящего через основу на поверхности площадью 10 см.
Приведенная выше таблица позволяет выявить преимущества изобретения.
Действительно из этой таблицы однозначно следует, что нанесение на основу 2 лака с содержанием кристаллической наноцеллюлозы NCC в качестве добавки, т.е. в малом количестве, позволило значительно повысить стойкость к загрязнению, а также гидрофобию, олеофобию и проницаемость банкноты для воздуха.
Также из этой таблицы следует, что сочетание слоев из микрофибрилл целлюлозы MFC с лаком, содержащим кристаллическую наноцеллюлозу NCC, позволяет еще больше улучшить свойства банкноты 1, уже полученные нанесением слоя 4 только из лака и кристаллической наноцеллюлозы NCC, в частности, свойства, касающиеся стойкости к загрязнению и олеофобии.
Вместе с тем схожие тесты, проведенные на бумаге с содержанием слоя лака, в котором присутствовал порошок из микрофибрилл целлюлозы MFC, позволили выявить, что смесь из лака и порошка микрофибрилл целлюлозы MFC с трудом поддавалась печатанию. Однако эти тесты не обеспечили получения значительных результатов, в частности, с точки зрения стойкости к загрязнению и в отношении гидрофобии, олеофобии и проницаемости воздуха. Следовательно, если сочетание лака с кристаллической наноцеллюлозой NCC обеспечивает получение особо интересных результатов, в частности, с точки зрения стойкости к загрязнению, гидрофобии, олеофобии и проницаемости для воздуха, то это совсем не так при сочетании того же лака с микрофибриллами целлюлозы MFC. Полученные при этих тестах результаты позволили однако выявить особую синергию между лаком и кристаллической наноцеллюлозой NCC даже при малой дозе, отсутствующую между лаком и микрофибриллами целлюлозы MFC.
Следовательно преимущество изобретения состоит в создании банкноты 1, обладающей существенно улучшенными непачкающимися свойствами. Банкнота 1 согласно изобретению сможет следовательно находиться в обращении более длительное время до своего изъятия из обращения центральными банками. Вместе с тем согласно изобретению улучшение непачкающейся способности не происходит в ущерб экономическому аспекту и не требует применения сложных физических процессов, существенно удорожающих изготовление банкноты 1. Наконец микрофибриллы целлюлозы MFC и кристаллическая наноцеллюлоза NCC, являющиеся природными продуктами, обладают неоспоримым преимуществом, исключающим их от внесения в список подлежащих ограничению веществ в рамках регламентации REACH, разработанной Европейским агентством по химическим продуктам (ЕСНА).